СВЕЧА, ДАЮЩАЯ ЦВЕТНОЕ ПЛАМЯ, И СПОСОБ ЕЕ ИЗГОТОВЛЕНИЯ
CANDLE, GIVING FLAME COLOUR AND METHOD OF MAKING SAME

Область техники, к которой относится изобретение
Настоящее изобретение относится к новой свече, дающей цветное пламя, и ее изготовлению. Конкретнее, настоящее изобретение относится к свече, дающей цветное пламя, с улучшенными общими рабочими характеристиками и к ее изготовлению.
Уровень техники
Традиционные свечи, дающие цветное пламя, образованы основным горючим агентом, окрашивающим агентом и другими вспомогательными компонентами, и они горят, давая цветное пламя, такое как красное, желтое, синее, зеленое, фиолетовое и так далее. Существует много патентных публикаций, касающихся рецептур свечей, дающих цветное пламя, и способов их изготовления. Например, публикация заявки на патент Китая №1043340A раскрывает свечу, дающую цветное пламя, и способ ее изготовления, причем указанная свеча, дающая цветное пламя, включает этилкарбамат в качестве основного горючего агента, нетоксичные органические или неорганические вещества в качестве окрашивающего агента, которые растворимы в этилкарбамате, высшие жирные спирты в качестве компонента, повышающего прочность, амиды высших жирных кислот в качестве смазывающего и облегчающего извлечение из формы агента, высшие жирные кислоты в качестве агента для улучшения горения, производные целлюлозы в качестве пленкообразующего агента и раствор смолы или расплавленный парафин в качестве агента защиты поверхности. Публикация заявки на патент Китая №1073201A раскрывает свечу, дающую цветное пламя, и способ ее изготовления, причем указанная свеча, дающая цветное пламя, включает сложные эфиры органических многоосновных кислот в качестве основного горючего агента, высшие жирные кислоты или высшие жирные спирты в качестве компонента, повышающего прочность, амиды высших жирных кислот в качестве облегчающего извлечение из формы агента, оксиды металлов в качестве компонента, улучшающего качество фитиля, и металлы или их органические соли или комплексы в качестве окрашивающего агента. Однако свечи, дающие цветное пламя, раскрытые в уровне техники, являются хрупкими и менее гибкими, и горят, давая нестабильное пламя.
Чтобы устранить вышеназванные недостатки автор настоящего изобретения разработал свечу, дающую цветное пламя, с улучшенной прочностью тела свечи и хорошей стабильностью пламени (см. заявку на патент Китая №02124149.X). На практике автор изобретения обнаружил, что такая свеча, дающая цветное пламя, имеет следующие недостатки: фитиль связан не туго (распадается) и выглядит непривлекательно, цвет фитиля не соответствует таковому тела свечи, свеча легко подвергается заплесневению при хранении и с трудом может быть зажжена, имеет малый размер пламени и не может излучать одновременно с цветным пламенем, а также горит, давая темный дым, и так далее. Таким образом, желательно располагать новой свечой, дающей цветное пламя, которая не имеет указанных недостатков.
Сущность изобретения
Автор настоящего изобретения провел интенсивное и углубленное исследование в области свечей, дающих цветное пламя, с целью разработать новую свечу, дающую цветное пламя, лишенную вышеупомянутых недостатков. В результате, автор настоящего изобретения обнаружил, что путем предварительной обработки фитиля окрашивающим агентом, так что фитиль включает данный агент, путем изготовления фитиля так, что его длина превосходит тело свечи на определенную долю, и путем погружения избыточной части фитиля в расплавленную смесь тела свечи, так что эта часть включает указанную смесь тела свечи, фитиль свечи, дающей цветное пламя, можно было бы легко зажечь, он давал бы большое пламя после зажигания, излучал бы одновременно с цветным пламенем после зажигания, был бы тугим (не распадался) и имел бы приятный вид, имел цвет, согласующийся с таковым тела свечи, горел бы, не давая темного дыма, и не плесневел бы при хранении. Настоящее изобретение разработано на основе вышеупомянутых находок.
Задача настоящего изобретения заключается в том, чтобы предоставить новую свечу, дающую цветное пламя, которой преодолеваются недостатки, связанные с известными из уровня техники свечами, такие как нежестко связанный (распадающийся) и непривлекательно выглядящий фитиль, цветовое несоответствие между фитилем и телом свечи, легкость заплесневения при хранении, трудность зажигания, малое пламя после зажигания, неспособность излучать одновременно с цветным пламенем после зажигания и темный дым, так что получаемый в результате продукт имеет значительно улучшенное качество.
Другая задача настоящего изобретения заключается в том, чтобы предоставить способ изготовления вышеупомянутой новой свечи, дающей цветное пламя.
Следовательно, настоящее изобретение в одном своем аспекте предоставляет свечу, дающую цветное пламя, включающую тело свечи и фитиль, где тело свечи включает основной горючий агент, необязательный амид высшей жирной кислоты и триглицерид высшей жирной кислоты и необязательный окрашивающий агент, где фитиль предварительно обработан окрашивающим агентом, так что он включает данный окрашивающий агент, и имеет длину, превышающую таковую тела свечи, где избыточную часть погружают в расплавленную смесь тела свечи, так что она включает смесь тела свечи, и где окрашивающий агент, включенный в тело свечи, если он присутствует, является тем же агентом, что и использованный для предварительной обработки фитиля.
Настоящее изобретение в своем втором аспекте предоставляет способ изготовления свечи, дающей цветное пламя, включающий формирование однородной расплавленной смеси компонентов для создания тела свечи, литье полученной расплавленной смеси в форму, содержащую фитиль, который включает окрашивающий агент, введенный предварительной обработкой этим агентом, причем оставляют незатронутой длину фитиля, соответствующую желаемой доле, охлаждение и затем извлечение из формы и погружение оставшейся части фитиля в расплавленную смесь тела свечи, так что она включает смесь тела свечи, и охлаждение с получением конечного продукта; или включающий формирование однородной расплавленной смеси компонентов для создания тела свечи, литье полученной расплавленной смеси в форму, содержащую фитиль, который включает как окрашивающий агент, введенный предварительной обработкой этим агентом, так и расплавленную смесь тела свечи, введенную путем последующего погружения в нее, причем оставляют незатронутой длину фитиля, соответствующую желаемой доле, охлаждение и затем извлечение из формы с получением конечного продукта; или включающий формирование однородной расплавленной смеси компонентов для создания тела свечи, литье полученной расплавленной смеси в форму, содержащую фитиль, который включает окрашивающий агент, введенный предварительной обработкой этим агентом, охлаждение и затем извлечение из формы с получением конечного продукта, где форма имеет пористый участок на конце, соответствующем верхнему концу свечи, причем длина пористого участка соответствует оставленной длине фитиля и диаметр пористого участка соответствует таковому фитиля.
Подробное описание изобретения
Свеча, дающая цветное пламя, по настоящему изобретению включает тело свечи и фитиль, где указанное тело свечи включает следующие компоненты в расчете на суммарную массу указанного тела свечи:
основной горючий агент
60-100 мас.%
амид высшей жирной кислоты
0-15 мас.%
триглицерид высшей жирной кислоты
0-15 мас.%
окрашивающий агент
0-10 мас.%
где суммарное содержание компонентов, составляющих указанное тело свечи, равно 100 мас.% и где фитиль предварительно обработан окрашивающим агентом, так что он включает окрашивающий агент, фитиль имеет длину, превышающую таковую тела свечи, где избыточную часть погружают в расплавленную смесь тела свечи, так что она включает смесь тела свечи, и окрашивающий агент, включенный в тело свечи, если он присутствует, является тем же агентом, что и использованный для предварительной обработки фитиля.
1-5
1-5
1-8
1-5
1-5
1-8
1-8
1-5
Основной горючий агент, подходящий для использования в теле свечи, дающей цветной огонь, по настоящему изобретению, может быть выбран из агентов, традиционно применяемых в данной области, и их примеры могут включать параформальдегид, этилгидроксиформиат, парафины, церезин, этилкарбамат (уретан), сорбиновый ангидрид, сложные эфиры органических полиосновных кислот, полиэтиленгликоли, гексаметилентетрамин (уротропин), стеариновую кислоту, сополимерные смолы винилацетат-этилен (EVA) и так далее, и их смеси, предпочтительно этилкарбамат и сложные эфиры органических полиосновных кислот, такие как ди-C-алкилоксалат, моно-C-алкилсукцинат, три-C-алкилцитрат и так далее, и их смеси, более предпочтительно из диметилоксалата, монометилсукцината, триметилцитрата, и наиболее предпочтительно им является триметилцитрат. Упомянутый выше C-алкил может представлять собой разветвленную или линейную C-алкильную группу, например, метил, этил, н-пропил, изопропил, н-бутил, изобутил, втор-бутил, трет-бутил, н-амил и втор-амил. Упомянутый выше C-алкил может представлять собой разветвленную или линейную C-алкильную группу, такую как в примерах, упомянутых для C-алкила, н-гексил, втор-гексил, н-гептил, втор-гептил, н-октил, втор-октил и 2-этилгексил.
В свече, дающей цветное пламя, по настоящему изобретению количество основного горючего агента составляет от 60 до 100 мас.%, предпочтительно от 65 до 99 мас.%, более предпочтительно от 75 до 98 мас.%, в расчете на суммарную массу тела свечи.
8-30
Амид высшей жирной кислоты, который необязательно может быть использован в теле свечи, дающей цветное пламя, по настоящему изобретению, может быть выбран из амидов жирных C-кислот, таких как каприламид, капрамид, лаурамид, тридеканамид, миристамид, пальмитамид, стеарамид, олеамид и так далее, и их смесей, предпочтительно из миристамида, стеарамида или их смесей.
В свече, дающей цветное пламя, по настоящему изобретению количество указанного амида высшей жирной кислоты составляет от 0 до 15 мас.%, предпочтительно от 1 до 10 мас.%, в расчете на суммарную массу тела свечи.
8-30
Триглицерид высшей жирной кислоты, который необязательно может быть использован в теле свечи, дающей цветное пламя, по настоящему изобретению, может быть выбран из триглицеридов жирных C-кислот, таких как трикаприлат глицерина, трикапрат глицерина, трилаурат глицерина, три-тридеканоат глицерина, тримиристат глицерина, трипальмитат глицерина, тристеарат глицерина (стеарин), триолеат глицерина и так далее, и их смесей, предпочтительно из трилаурата глицерина, трипальмитата глицерина, стеарина или их смеси, наиболее предпочтительно им является стеарин.
В свече, дающей цветное пламя, по настоящему изобретению количество указанного триглицерида высшей жирной кислоты составляет от 0 до 15 мас.%, предпочтительно от 1 до 10 мас.%, в расчете на суммарную массу тела свечи.
В свече, дающей цветное пламя, по настоящему изобретению окрашивающий агент, включенный в тело свечи, если он присутствует, является тем же агентом, что и использованный для предварительной обработки фитиля. Окрашивающий агент, подлежащий использованию для предварительной обработки фитиля, в случае использования, включенный в тело свечи, дающей цветное пламя, по настоящему изобретению, может быть выбран из агентов, традиционно используемых в данной области, и их примеры могут представлять собой органические соли, такие как формиаты, ацетаты, пропионаты, цитраты, стеараты и так далее, неорганические соли, такие как галогениды (например, хлориды, бромиды и так далее), оксихлориды, нитраты, сульфаты и так далее, и кислоты (такие как борная кислота), лития (Li), натрия (Na), калия (K), бора (B), бария (Ba), кальция (Ca), цезия (Cs), алюминия (Al), меди (Cu), магния (Mg), стронция (Sr) или сурьмы (Sb), или комплексы вышеупомянутых металлов, или их смеси, например, пропионат лития, цитрат натрия, сульфат алюминия-калия, борную кислоту, хлорид калия, хлорид ванадия, оксихлорид сурьмы, нитрат стронция и так далее.
В свече, дающей цветное пламя, по настоящему изобретению количество указанного окрашивающего агента составляет от 0 до 10 мас.%, предпочтительно от 1 до 8 мас.%, в расчете на суммарную массу тела свечи.
Тело свечи, дающей цветное пламя, по настоящему изобретению может дополнительно включать ароматизаторы и/или пигменты, которые могут представлять таковые, традиционно применяемые в данной области. Примерами ароматизаторов могут являться сандаловое масло, ваниль, гвоздичное масло, манговое масло, лимонное масло и так далее. Их количество может представлять собой количество, которое традиционно используется в данной области, например, от 0,001 до 0,1 мас.%, предпочтительно от 0,005 до 0,05 мас.%, в расчете на суммарную массу тела свечи. Примерами пигментов могут являться масляный красный, масляный желтый, масляный зеленый, масляный синий и так далее. Предпочтительно, чтобы пигменты были выбраны так, чтобы их цвет, по существу, соответствовал цвету света, излучаемого фитилем, когда тело свечи горит. Количество пигментов представляет собой количество, традиционно используемое в данной области, например, от 0,001 до 0,1 мас.%, предпочтительно от 0,005 до 0,05 мас.%, в расчете на суммарную массу тела свечи. Пигменты можно не добавлять, и белое тело свечи могло бы гореть, давая разные цвета пламени, в зависимости от окрашивающего агента в фитиле. Также, тела свечей, имеющие разные цвета, будут гореть, давая разные цвета пламени, в зависимости от окрашивающего агента в фитиле.
10-30
10-30
10-30
10-30
10-30
10-30
10-30
10-30
10-30
12
16
18
Более того, по желанию в теле свечи, дающей цветное пламя, по настоящему изобретению могут быть использованы сложные эфиры сахарозы и жирных кислот, моно-/диглицерид жирной кислоты и/или высшие жирные спирты. Подходящие сложные эфиры сахарозы и жирных кислот включают сложные эфиры сахарозы и жирных C-кислот, более предпочтительно сложные моноэфиры сахарозы и жирных C-кислот или сложные полиэфиры сахарозы и жирных C-кислот, например, сложные диэфиры сахарозы и жирных C-кислот, сложные триэфиры сахарозы и жирных C-кислот и так далее. В одном конкретном варианте осуществления настоящего изобретения использованы сложные эфиры сахарозы и жирных кислот ряда SE, поставляемые Shanghai Longni Fine Chemicals Co., Ltd., где особенно предпочтительными являются SE11-SE15 и наиболее предпочтительным является SE11 (где численное значение указывает на величину гидрофильно-липофильного баланса, то есть величину ГЛБ). В свече, дающей цветное пламя, по настоящему изобретению количество сложных эфиров сахарозы и жирных кислот составляет предпочтительно от 1 до 3 мас.% в расчете на суммарную массу тела свечи. Подходящие для использования моно-/диглицериды жирных кислот включают моноглицерид жирной C-кислоты и диглицерид жирной C-кислоты, предпочтительно моноглицерид жирной C-кислоты. В одном конкретном варианте осуществления настоящего изобретения использован моностеарат глицерина. В свече, дающей цветное пламя, по настоящему изобретению количество моно-/диглицерида жирной кислоты составляет от 1 до 3 мас.% в расчете на суммарную массу тела свечи. Подходящие для использования высшие жирные спирты включают жирные C-спирты, предпочтительно жирные C-, C-, C-спирты или их смеси, предпочтительно октадеканол. В свече, дающей цветное пламя, по настоящему изобретению количество высших жирных спиртов составляет от 1 до 4,5 мас.% в расчете на суммарную массу тела свечи.
Помимо вышеописанных компонентов тело свечи, дающей цветное пламя, по настоящему изобретению может также включать ускорители окисления, традиционно используемые в данной области, такие как пентоксид ванадия и/или триоксид хрома. Количество ускорителей окисления является традиционно используемым в данной области.
Фитиль свечи, дающей цветное пламя, по настоящему изобретению может быть выбран из фитилей, традиционно используемых в данной области, таких как хлопковый фитиль, например представляющий собой нить из чистой хлопковой ваты. Фитиль, подлежащий использованию в свече, дающей цветное пламя, по настоящему изобретению, может быть подвергнут предварительной обработке окрашивающим агентом способом, традиционно используемым в данной области, так что фитиль включает окрашивающий агент. Предварительная обработка может быть проведена, например, погружением, разбрызгиванием, распылением и так далее, так что фитиль включает окрашивающий агент. Например, фитиль свечи, дающей цветное пламя, по настоящему изобретению предварительно обрабатывают погружением, разбрызгиванием, распылением или тому подобное с использованием водного раствора окрашивающего агента и, затем, высушиванием, например высушиванием на воздухе. Обработанный таким образом фитиль обычно включает от 2 до 55 мас.% окрашивающего агента в расчете на суммарную массу фитиля, подвергнутого предварительной обработке.
Кроме того, фитиль, предварительно обработанный окрашивающим агентом, может быть дополнительно предварительно обработан другим реагентом (например, семикарбазидом), и такая предварительная обработка может быть проведена способом, традиционно используемым в данной области, например, погружением, разбрызгиванием, распылением и тому подобное. В качестве альтернативы, данная дополнительная предварительная обработка может быть проведена до предварительной обработки фитиля окрашивающим агентом или сопутствовать ей. В одном особенно предпочтительном варианте осуществления фитиль свечи, дающей цветное пламя, по настоящему изобретению после предварительной обработки окрашивающим агентом подвергают предварительной обработке погружением с использованием имеющего концентрацию от 10 до 30 мас.%, например 20 мас.%, водного раствора семикарбазида в течение от 1 до 30 минут, например 10 минут, и затем высушиванием на воздухе, посредством чего существенно увеличивается стабильность пламени.
Чтобы улучшить общие рабочие характеристики свечи, дающей цветное пламя, по настоящему изобретению необходимо, чтобы фитиль простирался за тело свечи на определенную долю и избыточную часть следует погрузить в расплавленный материал тела свечи. Например, длина фитиля, превышающего длину тела свечи, может составлять от 80 до 200%, предпочтительно от 100 до 185%, более предпочтительно от 110 до 170% и наиболее предпочтительно от 130 до 160% наибольшего диаметра поперечного сечения тела свечи.
Свеча, дающая цветное пламя, по настоящему изобретению может быть изготовлена, по существу, тем же способом, что и способ, используемый в данной области, например, формированием однородной расплавленной смеси компонентов, служащих для создания тела свечи, взятых в предписанных процентных долях (например, расплавляя компоненты в сосуде нагреванием до 90-95°C), литьем полученной расплавленной смеси в форму, содержащую фитиль, который включает окрашивающий агент, введенный предварительной обработкой этим агентом, причем оставляют незатронутой длину фитиля, соответствующую желаемой доле, охлаждением и затем извлечением из формы и погружение оставшейся части фитиля в расплавленную смесь тела свечи, так что она включает смесь тела свечи, и охлаждением с получением конечного продукта. В качестве альтернативы указанный способ включает формирование однородной расплавленной смеси компонентов, служащих для создания тела свечи, взятых в предписанных процентных долях (например, расплавляя компоненты в сосуде нагреванием до 90-95°C), литье полученной расплавленной смеси в форму, содержащую фитиль, который включает окрашивающий агент, введенный предварительной обработкой этим агентом, и расплавленную смесь тела свечи, введенную путем последующего погружения в нее, причем оставляют незатронутой длину фитиля, соответствующую желаемой доле, охлаждение и затем извлечение из формы с получением конечного продукта. В качестве другой альтернативы указанный способ включает формирование однородной расплавленной смеси компонентов, служащих для создания тела свечи, взятых в предписанных процентных соотношениях (например, расплавляя компоненты в сосуде нагреванием до 90-95°C), литье полученной расплавленной смеси в форму, содержащую фитиль, который включает окрашивающий агент, введенный предварительной обработкой этим агентом, охлаждение и затем извлечение из формы с получением конечного продукта, где форма имеет пористый участок на конце, соответствующем верхнему концу свечи, причем длина пористого участка соответствует оставленной длине фитиля и диаметр пористого участка соответствует таковому фитиля.
Поперечное сечение свечи, дающей цветное пламя, по настоящему изобретению может иметь любую форму, такую как круглая, эллипсоидная, прямоугольная, многоугольная, любая неправильная форма и так далее, и предпочтительно свеча имеет цилиндрическую форму.
По сравнению со свечами, дающими цветное пламя, уровня техники свеча, дающая цветное пламя, по настоящему изобретению имеет хорошие общие рабочие характеристики и может быть изготовлена простым и низкозатратным способом.
Примеры
Настоящее изобретение дополнительно иллюстрируется нижеследующими примерами, которые не должны рассматриваться как ограничивающие объем настоящего изобретения.
Если иное не указано, описанные ниже процентные доли относятся к процентным долям по массе.
Пример 1
Свеча, дающая красное пламя, имеет следующий состав тела свечи:
Триметилцитрат
96,98%
Стеарамид
1,5%
Стеарин
1,5%
Масляный красный (пигмент)
0,02%
Вышеназванные компоненты расплавляют в сосуде, нагретом до 90-95°C, с образованием однородной расплавленной смеси. Хлопковый фитиль погружают в 30% водный раствор пропионата лития и высушивают на воздухе с получением хлопкового фитиля, включающего 19 мас.% пропионата лития. Полученный таким образом хлопковый фитиль помещают затем в форму так, чтобы его длина превосходила тело свечи, дающей цветное пламя, на 6 мм. Затем расплавленную смесь вливают в форму, содержащую указанный хлопковый фитиль, охлаждают и извлекают из формы. Избыточную часть фитиля погружают в указанную расплавленную смесь тела свечи и охлаждают, получая конечную свечу, дающую цветное пламя, которая имеет цилиндрическую форму с диаметром 4 мм.
Пример 2
Свеча, дающая красное пламя, имеет следующий состав тела свечи:
Триметилцитрат
99,98%
Масляный красный (пигмент)
0,02%
Данная свеча, дающая цветное пламя, изготовлена, по существу, таким же образом, что и в примере 1, за исключением того, что рецептура тела свечи составлена из компонентов, упомянутых выше в данном примере.
Пример 3
Свеча, дающая желтое пламя, имеет следующий состав тела свечи:
Триметилцитрат
96,98%
Стеарамид
1,5%
Стеарин
1,5%
Масляный желтый (пигмент)
0,02%
Данная свеча, дающая цветное пламя, изготовлена, по существу, таким же образом, что и в примере 1, за исключением того, что рецептура тела свечи составлена из компонентов, упомянутых выше в данном примере, и хлопковый фитиль предварительно обработан следующим образом: хлопковый фитиль погружают в 5% водный раствор цитрата натрия и высушивают на воздухе с получением хлопкового фитиля, включающего 2 мас.% цитрата натрия.
Пример 4
Свеча, дающая синее пламя, имеет следующий состав тела свечи:
Триметилцитрат
96,98%
Стеарамид
1,5%
Стеарин
1,5%
Масляный синий (пигмент)
0,02%
Данная свеча, дающая цветное пламя, изготовлена, по существу, таким же образом, что и в примере 1, за исключением того, что состав тела свечи выполнен из компонентов, упомянутых выше в данном примере, и хлопковый фитиль предварительно обработан следующим образом: хлопковый фитиль погружают в 15% водный раствор сульфата алюминия-калия и высушивают на воздухе с получением хлопкового фитиля, включающего 7 мас.% сульфата алюминия-калия.
Пример 5
Свеча, дающая зеленое пламя, имеет следующий состав тела свечи:
Триметилцитрат
94,98%
Стеарамид
1,5%
Стеарин
1,5%
Борная кислота
2%
Масляный зеленый (пигмент)
0,02%
Данная свеча, дающая цветное пламя, изготовлена, по существу, таким же образом, что и в примере 1, за исключением того, что состав тела свечи выполнен из компонентов, упомянутых выше в данном примере, и хлопковый фитиль предварительно обработан следующим образом: хлопковый фитиль погружают в 30% водный раствор борной кислоты и высушивают на воздухе с получением хлопкового фитиля, включающего 21 мас.% борной кислоты.
Пример 6
Свеча, дающая фиолетовое пламя, имеет следующий состав тела свечи:
Триметилцитрат
94,98%
Стеарамид
1,5%
Стеарин
1,5%
Хлорид калия
2%
Пурпурный пигмент
0,02%
Данная свеча, дающая цветное пламя, изготовлена, по существу, таким же образом, что и в примере 1, за исключением того, что состав тела свечи выполнен из компонентов, упомянутых выше в данном примере, и хлопковый фитиль предварительно обработан следующим образом: хлопковый фитиль погружают в 6% водный раствор хлорида калия и высушивают на воздухе с получением хлопкового фитиля, включающего 3 мас.% хлорида калия.
Пример 7
Свеча, дающая белое пламя, имеет следующий состав тела свечи:
Триметилцитрат
96%
Стеарамид
1,5%
Стеарин
1,5%
Хлорид ванадия
1%
Данная свеча, дающая цветное пламя, изготовлена, по существу, таким же образом, что и в примере 1, за исключением того, что состав тела свечи выполнен из компонентов, упомянутых выше в данном примере, и хлопковый фитиль предварительно обработан следующим образом: хлопковый фитиль погружают в 15% водный раствор хлорида ванадия и высушивают на воздухе с получением хлопкового фитиля, включающего 9 мас.% хлорида ванадия.
Пример 8
Свеча, дающая лиловое пламя, имеет следующий состав тела свечи:
Триметилцитрат
94,98%
Стеарамид
1,5%
Стеарин
1,5%
Нитрат стронция
2%
Лиловый пигмент
0,02%
Данная свеча, дающая цветное пламя, изготовлена, по существу, таким же образом, что и в примере 1, за исключением того, что состав тела свечи выполнен из компонентов, упомянутых выше в данном примере, и хлопковый фитиль предварительно обработан следующим образом: хлопковый фитиль погружают в 20% водный раствор нитрата стронция и высушивают на воздухе с получением хлопкового фитиля, включающего 9 мас.% нитрата стронция.
Сравнительный пример 1
Свеча, дающая красное пламя, имеет следующий состав тела свечи:
Триметилцитрат
96,98%
Стеарамид
1,5%
Стеарин
1,5%
Масляный красный (пигмент)
0,02%
Вышеназванные компоненты расплавляют в сосуде, нагретом до 90-95°C, с образованием однородной расплавленной смеси, которую вливают в форму, содержащую хлопковый фитиль, который включал 19 мас.% пропионата лития, введенного предварительным погружением в 30% водный раствор пропионата лития и высушиванием на воздухе, причем так, чтобы хлопковый фитиль имел длину, превосходящую тело свечи, дающей цветное пламя, на 6 мм. Затем расплавленную смесь охлаждают и извлекают из формы, получая конечную свечу, дающую цветное пламя, которая имеет цилиндрическую форму с диаметром 4 мм.
Испытание на горение
Свечу, дающую цветное пламя, изготовленную в примере 1 и свечу, изготовленную в сравнительном примере 1, подвергали испытанию на горение и испытанию на стойкость к заплесневению, получая следующие результаты при наблюдении невооруженным глазом.
Пример
Фитиль
Цвет фитиля
Способность к горению
Темный дым
Плесень*
Излучает ли одновременно с цветным пламенем после зажигания
Размер пламени**
Пример 1
Жесткий (нераспадающийся)
Согласующийсяс телом свечи
Способен гореть, зажигается быстро
Горит без темного дыма
Не обнаружена
Да
Приблизительно 2,5 см
Срав-нитель-ныйпример 1
Нежесткий (распадающийся)
Несогласующийся с телом свечи
Затруднительно произвести быстрое зажигание, необходимо воздействие открытого огня, чтобы расплавить тело свечи, и фитиль не зажигается до тех пор пока жидкий воск не достигнет фитиля
Горит, давая темный дым, до тех пор пока тело свечи не расплавится и расплав не достигнет фитиля
На фитиле обнаруживаются пятна плесени
Нет
Приблизительно 1 см
* Хранение при комнатной температуре в течение 68 часов** Измерено путем помещения линейки с делениями рядом с пламенем и наблюдением невооруженным глазом